(57)【特許請求の範囲】
【請求項１】
光学活性トリス−（エポキシアルキル）−イソシアヌレート、又は
光学活性トリス−（エポキシアルキル）−イソシアヌレートのエポキシ基と反応性官能基を持つ化合物との反応によって得られる誘導体を用いる光学分割剤。
【請求項２】
光学活性トリス−（エポキシアルキル）−イソシアヌレートが、光学活性トリス−（２，３−エポキシプロピル）−イソシアヌレートである請求項１に記載の光学分割剤。
【請求項３】
トリス−（エポキシアルキル）−イソシアヌレートのエポキシ基と光学活性化合物との反応によって得られるトリス−（エポキシアルキル）−イソシアヌレートの光学活性誘導体を用いる光学分割剤。
【請求項４】
トリス−（エポキシアルキル）−イソシアヌレートの光学活性誘導体が、トリス−（２，３−エポキシプロピル）−イソシアヌレートのエポキシ基と光学活性化合物との反応によって得られるトリス−（２，３−エポキシプロピル）−イソシアヌレートの光学活性誘導体である請求項３に記載の光学分割剤。
【請求項５】
担体上に、請求項１乃至請求項４のいずれか1項に記載の光学活性トリス−（エポキシアルキル）−イソシアヌレート若しくはその誘導体又はトリス−（エポキシアルキル）−イソシアヌレートの光学活性誘導体を担持した光学分割剤。
【請求項６】
担体上に、請求項１乃至請求項４のいずれか1項に記載の光学活性トリス−（２，３−エポキシプロピル）−イソシアヌレート若しくはその誘導体又はトリス−（２，３−エポキシプロピル）−イソシアヌレートの光学活性誘導体を担持した光学分割剤。
【発明の詳細な説明】
【０００１】
【発明の属する技術分野】
本発明は、光学活性トリス−（２，３−エポキシプロピル）−イソシアヌレート又はトリス−（２，３−エポキシプロピル）−イソシアヌレートの光学活性誘導体を用いた光学活性剤に関するものであり、表面修飾された担体上に担持する事で高速液体クロマトグラフィーに好適な光学分割剤とすることができる。
【０００２】
【従来の技術】
近年、分子認識を志向した機能性高分子の開発はめざましいものがあり、対象とするイオン、有機低分子及び高分子化合物を、その大きさ、形、電荷などにより認識する機能性高分子が研究、開発されている。
【０００３】
一方、医薬品分野では光学異性体によって薬効が異なる場合が多く知られている。例えば、サリドマイドは、（Ｓ）−（−）体だけが催奇性を有する事が知られており、この様に医薬品では使用される化合物の一方の光学異性体だけが強い副作用を引き起こすことは珍しくない。
【０００４】
この様な理由から、分子認識の分野においても、不斉認識能を有する機能性高分子は特に注目されている。この不斉認識能を有する機能性高分子の技術はいくつか知られているが、光学分割用クロマトグラフィーカラム充填剤、光学分割膜、ホスト・ゲスト法用ホストへの利用可能性が探索、研究、そして開発されてきた。  これらのなかでも、特に光学分割用クロマトグラフィーカラム充填剤としての利用が盛んである。光学分割用クロマトグラフィーは、光学活性体を簡便、手軽に分析及び分取ができるため、光学分割手段として、極めて有効なものであることが知られている。
【０００５】
これまでに、光学分割用クロマトグラフィーカラム充填剤として、研究開発されてきた不斉認識ポリマーは、多糖類誘導体として、三酢酸セルロース（特開昭５９−１６６５０２号公報等）、安息香酸セルロース（特開昭６０−４０９５２号公報等）、セルロースカルバメート（特開昭６０−１０８７５１号公報等）、アミロースカルバメート（特開昭６０−２２６８３１号公報等）が挙げられ、合成高分子系としては、牛血清アルブミン（J. Chromatogr., 264(1983), 63-68等)、α1−酸性糖蛋白（J.Chromatogr., 269 (1983), 71-80等)、オボムコイド（特開平４−１８７６４６号公報等）などの蛋白系。ポリ（メタ）アクリル酸アミド（特開昭５１−８１８９１号公報等）、ポリ（メタ）アクリル酸エステル（特開昭５６−１４２２１６号公報等）が挙げられる。
【０００６】
一方、１９９８年日本化学会年次大会（発表番号１Ｇ４１４、１Ｇ４１５）及び１９９９年日本化学会年次大会（発表番号１Ｄ２４４、１Ｄ２４５）において井上らは新規光学活性イソシアヌレートの分子設計と利用について報告をしている。しかしながら、当該発表において不斉認識については議論を行っているが、光学分割には至っていない。
【０００７】
【発明が解決しようとする課題】
これらの不斉認識ポリマーは、対象化合物によって、光学分割の得手、不得手があり、それぞれの光学分割の対象化合物の範囲は限られていた。
【０００８】
本願発明は、光学分割の対象化合物の範囲を広げるために、光学活性トリス−（２，３−エポキシプロピル）−イソシアヌレート若しくはその誘導体又はトリス−（２，３−エポキシプロピル）−イソシアヌレートの光学活性誘導体を用いる新規な光学分割剤を提供することにある。
【０００９】
本発明者らは新規な光学分割剤として新規な光学活性化合物を発明すべく鋭意検討をおこなったところトリス−（２，３−エポキシプロピル）−イソシアヌレートを原料として用いた光学活性化合物が光学分割剤として有用であることを見出し、本発明を完成するに至った。
【００１０】
【課題を解決するための手段】
本願発明は第１観点として、光学活性トリス−（エポキシアルキル）−イソシアヌレート又はその誘導体を用いる光学分割剤である。
【００１１】
第２観点として、光学活性トリス−（エポキシアルキル）−イソシアヌレートが、光学活性トリス−（２，３−エポキシプロピル）−イソシアヌレートである第１観点に記載の光学分割剤である。
【００１２】
第３観点として、トリス−（エポキシアルキル）−イソシアヌレートの光学活性誘導体を用いる光学分割剤である。
【００１３】
第４観点として、トリス−（エポキシアルキル）−イソシアヌレートの光学活性誘導体が、トリス−（２，３−エポキシプロピル）−イソシアヌレートの光学活性誘導体である第３観点に記載の光学分割剤である。
【００１４】
第５観点として、トリス−（２，３−エポキシプロピル）−イソシアヌレートの光学活性誘導体が、トリス−（２，３−エポキシプロピル）−イソシアヌレートと光学活性化合物との反応によって得られるものである第４観点に記載の光学分割剤である。
【００１５】
第６観点として、担体上に、光学活性トリス−（エポキシアルキル）−イソシアヌレート若しくはその誘導体又はトリス−（エポキシアルキル）−イソシアヌレートの光学活性誘導体を担持した光学分割剤である。
【００１６】
第７観点として、担体上に、光学活性トリス−（２，３−エポキシプロピル）−イソシアヌレート若しくはその誘導体又はトリス−（２，３−エポキシプロピル）−イソシアヌレートの光学活性誘導体を担持した光学分割剤である。
【００１７】
【発明の実施の形態】
本願発明における光学分割剤は、原料としてイソシアヌレート環を有するエポキシ化合物を用いた光学活性化合物である。即ち、要件としてはイソシアヌレート環、エポキシ基に基づく不斉中心及び光学活性な事である。例えば、光学活性トリス−（２，３−エポキシプロピル）−イソシアヌレートを用いた場合には、２−位に光学活性な不斉中心を有するトリス−（プロピル）−イソシアヌレート構造である。ラセミ体のトリス−（２，３−エポキシプロピル）−イソシアヌレートを用いた場合には２−位に不斉中心を有するトリス−（プロピル）−イソシアヌレート構造とその近傍に存在する光学活性化合物由来の光学活性点である。即ち、エポキシ化合物を原料としない場合の不斉中心を持たないトリス−（プロピル）−イソシアヌレート構造の使用、或いはラセミ体のトリス−（２，３−エポキシプロピル）−イソシアヌレートを単独で使用した場合は本願発明は達成されない。
【００１８】
本願発明では第１法として、光学活性トリス−（エポキシアルキル）−イソシアヌレート又はその誘導体を用いる光学分割剤である。光学活性トリス−（エポキシアルキル）−イソシアヌレートは、アルキル部分が２〜６のＣ（炭素数）を有するアルキル基を用いる事ができ、例えば光学活性トリス−（２，３−エポキシプロピル）−イソシアヌレート、光学活性トリス−（２，３−エポキシ−２−メチルプロピル）イソシアヌレートが挙げられるが、光学活性トリス−（２，３−エポキシプロピル）−イソシアヌレートを好ましく用いる事ができる。
【００１９】
光学活性トリス−（エポキシアルキル）−イソシアヌレート自身、好ましくは光学活性トリス−（２，３−エポキシプロピル）−イソシアヌレート自身をそのまま使用しても良いが、例えば、高速液体クロマトグラフィーの充填材として使用する際は、担体上に物理的吸着又は化学的反応によって固定化して用いる事が好ましい。化学的に固定化される場合は、反応性官能基（Ａ）を持つ化合物で担体上に表面修飾し、その反応性官能基（Ａ）と光学活性トリス−（２，３−エポキシプロピル）−イソシアヌレートのエポキシ基を反応させることで、光学活性トリス−（２，３−エポキシプロピル）−イソシアヌレート誘導体を担持した光学分割剤が得られる。この時、光学活性トリス−（２，３−エポキシプロピル）−イソシアヌレートの１分子に対して、反応性官能基（Ａ）を１官能基以上の割合で反応させる事が好ましい。これはトリス−（２，３−エポキシプロピル）−イソシアヌレート自身を光学分割剤として光学分割する際、例えば高速液体クロマトグラフィーの充填剤として使用した場合に、使用する溶離液の影響により溶解或いは物理的な力によって欠落し、カラムから流出するのを防ぐためであり、これによって分離能力が低下するのを防ぎ長時間使用可能な好ましい充填材とすることができる。
【００２０】
また、光学分割剤中に未反応のエポキシ基が残留する場合は、光学分割を行う際に使用するアルコール等と反応し、経時的に不斉認識能が変化することがあるので残留するエポキシ基を反応性官能基（Ａ）を持つ化合物や、光学活性化合物と反応させてから用いることが好ましい。
【００２１】
本願発明では、第１法であるトリス−（２，３−エポキシプロピル）−イソシアヌレート自身が光学活性体である光学分割剤を使用する事で、光学分割に供される化合物の適応範囲が広くなるのでより好ましい。
【００２２】
また、本願発明では第２法として、トリス−（エポキシアルキル）−イソシアヌレートの光学活性誘導体を用いる光学分割剤である。トリス−（エポキシアルキル）−イソシアヌレートの光学活性誘導体は、アルキル部分が２〜６のＣ（炭素数）を有するアルキル基を用いる事ができ、例えばトリス−（２，３−エポキシプロピル）−イソシアヌレートの光学活性誘導体、トリス−（２，３−エポキシ−２−メチルプロピル）−イソシアヌレートの光学活性誘導体が挙げられるが、トリス−（２，３−エポキシプロピル）−イソシアヌレートの光学活性誘導体を好ましく用いる事ができる。トリス−（２，３−エポキシプロピル）−イソシアヌレートの光学活性誘導体は、トリス−（２，３−エポキシプロピル）−イソシアヌレート一分子に対して、一分子中に少なくとも一つの不斉炭素と反応性官能基（Ａ）とを持った光学活性化合物（Ｂ）を一分子以上反応させる方法で得られる。
【００２３】
トリス−（エポキシアルキル）−イソシアヌレートの光学活性誘導体、好ましくはトリス−（２，３−エポキシプロピル）−イソシアヌレートの光学活性誘導体は、それ自身で用いるよりも、担体上に物理的吸着又は化学的反応によって固定化して用いることが好ましい。
【００２４】
化学的に固定化される場合は例えば、担体上に反応性官能基（Ａ）を持つ化合物を担体上に表面修飾し、その反応性官能基（Ａ）とトリス−（２，３−エポキシプロピル）−イソシアヌレートのエポキシ基を作用させ、それらに更に一分子中に少なくとも一つの不斉炭素と反応性官能基（Ａ）とを持った光学活性化合物（Ｂ）を反応させると、トリス−（２，３−エポキシプロピル）−イソシアヌレートの光学活性誘導体を担持した光学分割剤が得られる。光学活性化合物（Ｂ）中の反応性官能基（Ａ）や母核を選択することにより、種々の化合物に対して広く適応可能な光学分割剤として供する事ができる。
【００２５】
本願発明で用いられるトリス−（エポキシアルキル）−イソシアヌレートの製造方法としては特に限定されるものではない。例えばトリス−（２，３−エポキシプロピル）−イソシアヌレートは、シアヌール酸に対してエピクロルヒドリンを作用させ、続いて脱水還流しながらＮａＯＨ水溶液を滴下することによって、脱塩酸反応が起こり、目的物であるトリス−（２，３−エポキシプロピル）−イソシアヌレートが得られる。光学活性なトリス−（２，３−エポキシプロピル）−イソシアヌレートは、上記エピクロルヒドリンの光学活性体を用いることによって製造される。
【００２６】
トリス−（２，３−エポキシプロピル）−イソシアヌレートは一分子中に不斉炭素が３つ存在し、その不斉炭素が３つとも揃った（２Ｒ，２’Ｒ，２”Ｒ）−トリス−（２，３−エポキシプロピル）−イソシアヌレート、（２Ｓ，２’Ｓ，２”Ｓ）−トリス−（２，３−エポキシプロピル）−イソシアヌレートは光学活性トリス−（２，３−エポキシプロピル）−イソシアヌレートであり、本願発明の第１法に用いられる。
【００２７】
一方、上記Ｒ体とＳ体の等モル混合物であるラセミ体（β型結晶）や、３つの不斉炭素のうち１つだけ立体配置の異なる（２Ｒ，２Ｒ，２Ｓ）−トリス−（２，３−エポキシプロピル）−イソシアヌレート、（２Ｓ，２Ｓ，２Ｒ）−トリス−（２，３−エポキシプロピル）−イソシアヌレートの混合物（α型結晶）、或いはこれらα型結晶とβ型結晶との混合物は、本願発明の第２法に用いられる。
【００２８】
本願発明で使用するトリス−（２，３−エポキシプロピル）−イソシアヌレート及びその光学活性体は、用途の性質上高純度であることが好ましく、具体的には純度９０％以上が好ましく、より好ましくは純度９５％以上である。光学活性トリス−（２，３−エポキシプロピル）−イソシアヌレートの場合は光学純度も重要であり、好ましくは光学純度８０％ｅ．ｅ．以上、より好ましくは光学純度９０％ｅ．ｅ．以上である。
【００２９】
高純度化の方法についても特に限定されるものではないが、例えば得られたトリス−（２，３−エポキシプロピル）−イソシアヌレート及びその光学活性体をメタノールなどの溶媒を用いて再結晶することによって高純度化することが可能である。なおトリス−（２，３−エポキシプロピル）−イソシアヌレートの高純度品については日産化学工業（株）からＴＥＰＩＣ−Ｓの商品名で市販されており、容易に入手することが可能である。
【００３０】
本願発明における反応性官能基（Ａ）を持つ化合物とは、エポキシ基やエポキシ誘導体と反応する事が可能な化合物であり、少なくとも１個の活性水素を有する官能基を持つ化合物が好ましい。例えば通常の活性水素基であるカルボキシル基（−ＣＯＯＨ）、アミノ基（−ＮＨ２）、イミノ基（＝ＮＨ）、水酸基（−ＯＨ）、チオール基（−ＳＨ）等が挙げられ、特殊なものとしては、イソシアナト基（−ＮＣＯ）もエポキシ基やエポキシ誘導体と反応し得るのでそれらの範疇とすることができる。反応性官能基（Ａ）としてイソシアナト基（−ＮＣＯ）を持つ化合物を使用する際は、エポキシ基と直接反応させ、５員環のウレタンであるオキサゾリジノン環を形成させても良いが、エポキシ基を他の活性水素基と反応させて生成するエポキシ基由来の開環生成物である水酸基（−ＯＨ）と反応させても良く、さらに、アンモニア、硫化水素と反応させることによって生成するアミノ基（−ＮＨ２）やチオール基（−ＳＨ）と反応させても良い。
【００３１】
これらは、一官能性化合物としてカルボキシル基含有化合物（Ｒ−ＣＯＯＨ）、アミノ基含有化合物（Ｒ−ＮＨ２）、イミノ基含有化合物（Ｒ’（＝ＮＨ））、イソシアナト基含有化合物（Ｒ−ＮＣＯ）、水酸基含有化合物（Ｒ−ＯＨ）、チオール基含有化合物（Ｒ−ＳＨ）として表記することができ、ポリ活性水素化合物としてポリカルボキシル基含有化合物（Ｒ１（−ＣＯＯＨ）ｎ）、ポリアミノ基含有化合物（Ｒ１（−ＮＨ２）ｎ）、ポリイミノ基含有化合物（Ｒ１’（＝ＮＨ）ｎ）、ポリイソシアナト基含有化合物（Ｒ１（−ＮＣＯ）ｎ）、ポリ水酸基含有化合物（Ｒ１（−ＯＨ）ｎ）、ポリチオール基含有化合物（Ｒ’（−ＳＨ）ｎ）と表記することができる。Ｒ、Ｒ’、Ｒ１及びＲ１’は、特に限定されるものではないが、Ｒは、一価の置換基である水素又はＣ１〜Ｃ２０の脂肪族炭化水素若しくはＣ６〜Ｃ２０の芳香族炭化水素を示し、Ｒ１はｎ価の置換基、好ましくはＣ１〜Ｃ２０の脂肪族炭化水素又はＣ６〜Ｃ２０の芳香族炭化水素を示す。イミノ基含有化合物の場合であるＲ’は、２価の置換基を示し、Ｒ１’は、２×ｎ価の置換基を示す。より具体的に例示するとＲは、例えば、アルキル基に分類されるメチル基、エチル基、ブチル基、オクタデシル基等の直鎖アルキル基、また、シクロペンチル基、シクロへキシル基等のシクロアルキル基、さらに、フェニル基、ナフチル基、ビフェニル基、アントリル基等の芳香族炭化水素基を好適なものとして挙げることができ、ヘテロ原子による置換或いは分岐を有していても良い。ポリ活性水素化合物においてｎは、自然数を表し、Ｒ１は、Ｒに対応した二価の置換基を示す。例えば水酸基含有化合物（Ｒ１（−ＯＨ）ｎ）でフェニル基に基づくｎ＝３の化合物としてはトリメシン酸或いはトリメリット酸を挙げることができる。Ｒ’、Ｒ１’もＲ及びＲ１と同様に示され、Ｒで例示された置換基に対応した基を好適なものとして挙げることができる。例えばアルキル基に対応するものとしては、アルキリデン基に相当するメチレン基、エチリデン基、ブチリデン基、オクタデシリデン基等の直鎖アルキリデン基、また、シクロペンチリデン基、シクロヘキシリデン基等のシクロアルキリデン基が挙げられ、また、イミノ基含有化合物は特殊であるので具体的な化合物として例示するとアジリジン、アゼチジン、ピロリジン、ピロリン、ピロール、さらにポリイミノ基含有化合物としてはイミダゾリジン、ピラゾリジン、ピペラジン、トリエチレンテトラミンなどが挙げられる。
【００３２】
本願発明で使用される一分子中に少なくとも一つの不斉炭素と反応性官能基（Ａ）とを持った光学活性化合物（Ｂ）としては、上記の反応性官能基（Ａ）を持った化合物の範疇に入る。この光学活性化合物（Ｂ）としては純度９０％以上が好ましく、より好ましくは純度９５％以上である。光学純度は、８０％ｅ．ｅ．以上が好ましく、より好ましくは光学純度９０％ｅ．ｅ．以上である。この光学活性化合物（Ｂ）として、アミノ酸等も挙げられるが、不斉炭素の近傍に芳香族を有する化合物が好ましく、例えばアミノ基含有化合物としてメチルベンジルアミン等のアルキルベンジルアミンが挙げられ、イソシアナト基含有化合物としてメチルベンジルイソシアナト等のアルキルベンジルイソシアナトが挙げられる。
【００３３】
なお、本願発明において最も好ましい光学活性化合物（Ｂ）としては、メチルベンジルイソシアナト等のアルキルベンジルイソシアナトが挙げられる。
【００３４】
本願発明は、光学活性トリス−（２，３−エポキシプロピル）−イソシアヌレート、又はトリス−（２，３−エポキシプロピル）−イソシアヌレートの光学活性誘導体を、優先晶出法、ホスト−ゲスト法のホスト等、一般的に知られている光学分割方法に適応する事が可能であるが、適当な範囲の粒径に粉砕或いは凝集させるなどして造粒し、高速液体クロマトグラフィー（ＨＰＬＣ）用のステンレスカラムに充填することでも光学分割剤として使用できる。より好ましくは、担体上に表面修飾して用いることによってさらに効率的に光学分割剤として使用することができる。
【００３５】
担体としては、多孔性の担体が好ましく、例えば、シリカ、アルミナ、マグネシア、酸化チタン、ガラス、珪酸塩、カオリン等の多孔質無機担体や、ポリスチレン、ポリアミド、ポリアクリレート等の多孔質有機担体があるが、シリカ（シリカゲル）やガラス（多孔性ガラス）等の無機多孔性粒子が好ましい。特に好ましくはシリカゲルである。
【００３６】
これらの多孔質担体の好ましい粒径としては、その用途により変化するが、１μｍ〜１０ｍｍ、好ましくは１μｍ〜３００μｍであり、細孔物性としては、ＢＥＴ法により測定される乾燥状態の平均細孔半径として、１０オングストローム〜１０μｍ、好ましくは２０オングストローム〜２０００オングストロームであり、細孔表面積として１〜２０００ｍ２／ｇ、好ましくは５〜１５００ｍ２／ｇである。
【００３７】
これらの多孔質担体への光学活性又はα型、β型若しくはその混合物のトリス−（２，３−エポキシプロピル）−イソシアヌレートの修飾方法としては、光学活性又はα型、β型若しくはその混合物のトリス−（２，３−エポキシプロピル）−イソシアヌレートを溶媒に溶解し、多孔質担体と共にエバポレーターなどで溶媒を除去することによって多孔質担体表面に吸着させる吸着修飾法、及び、化学的に多孔質担体上に結合させる化学修飾法がある。好ましくは化学修飾法であり、化学的に結合させておくことによって光学分割をＨＰＬＣで行う際に展開溶媒によって修飾した光学活性トリス−（２，３−エポキシプロピル）−イソシアヌレート若しくはその誘導体又はトリス−（２，３−エポキシプロピル）−イソシアヌレートの光学活性誘導体が、物理的な力及び溶解による欠落を抑制できるので光学分割剤としての使用時間が延び、工業的に有利である。
【００３８】
担体表面の化学修飾の方法としては、光学分割の作用とは実質的に無関係であるのでどの様な方法を用いても良い。担体表面、例えばシリカゲルを例にとるとその表面のシラノール基とトリス−（２，３−エポキシプロピル）−イソシアヌレートの光学活性誘導体中のトリス−（２，３−エポキシプロピル）−イソシアヌレート残基である未反応のエポキシ基や、活性水素を含有する化合物と反応することによって生成する水酸基とを直接反応させることも可能である。
【００３９】
好ましくは担体及びトリス−（２，３−エポキシプロピル）−イソシアヌレートのエポキシ基の両者と反応しうる官能基を有する表面処理剤を用い、まず担体表面を修飾し、続いて担体表面の表面処理剤と光学活性又はα型、β型若しくはその混合物のトリス−（２，３−エポキシプロピル）−イソシアヌレート中のエポキシ基とを反応させることによって有効に表面修飾することが可能である。
【００４０】
表面処理剤としてはシリカゲルを例に挙げるとシリカゲル表面の残留シラノール基（≡Ｓｉ−ＯＨ）と反応させることが可能な置換基及び先に記述した反応性官能基（Ａ）を同時に含有する化合物であり例えばポリオール、ポリイソシアナトや通常用いられるカップリング剤であるチタネート系或いはシラン系カップリング剤が挙げられる。
【００４１】
チタネート系のカップリング剤としては、例えば、イソプロピルトリ（Ｎ−アミノエチル−アミノエチル）チタネートが挙げられ、シラン系のカップリング剤としては、例えば、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン及びγ−メルカプトプロピルトリメトキシシランが挙げられる。
【００４２】
一方、反応性官能基（Ａ）を持たない化合物であっても官能基変換や２官能以上の（Ａ）を有する化合物と反応させることによって担体表面に反応性官能基（Ａ）を導入できるものでも良い。例えばβ−（３，４エポキシシクロヘキシル）エチルトリメトキシシラン、γ−グリシドキシプロピルトリメトキシシラン、γ−グリシドキシプロピルトリエトキシシラン或いはγ−グリシドキシプロピルメチルジエトキシシランが挙げられる。方法を具体的に例示すると、例えばシリカゲル表面の残留シラノール基（≡Ｓｉ−ＯＨ）に表面処理剤のアルコキシシラン（≡Ｓｉ−Ｏ−Ｒ）を作用させ脱アルコール縮合により結合させた後に、続いて表面処理剤中に残留するエポキシ基（グリシドキシ基）にアンモニア、硫化水素等の二官能性以上の反応性官能基（Ａ）を有する化合物とを反応させることによっても本願発明を実施することが可能である。
【００４３】
本願発明で用いられる好適な表面処理剤としてはチタネート系或いはシラン系のカップリング剤であり、中でもシラン系が好ましく、例えばアミノシラン系のＮ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシランを好適なものとして挙げられる。
【００４４】
ここに、本願発明において好適な光学分割剤の形態として、その調製法を具体的に例示する。
【００４５】
次にトリス−（２，３−エポキシプロピル）−イソシアヌレート光学活性体を使用した場合（第１法）を説明する。担体としてシリカゲルを例に挙げる。
【００４６】
第１工程として、シリカゲル表面を例えば分子中に反応性官能基（Ａ）を有するシラン系のカップリング剤によって表面処理し、シリカゲル表面を化学修飾する。
【００４７】
第２工程として、シリカゲル表面上のシランカップリング剤中の反応性官能基（Ａ）と、光学活性トリス−（２，３−エポキシプロピル）−イソシアヌレートを作用させることによって、担体表面に光学活性トリス−（２，３−エポキシプロピル）−イソシアヌレート誘導体を担持する。（第０世代）
第３工程として、この担体表面に担持された光学活性トリス−（２，３−エポキシプロピル）−イソシアヌレート誘導体の未反応エポキシ基に対して、反応性官能基（Ａ）を持つ化合物（例えばアンモニア）を反応させる。
【００４８】
第４工程は、第３工程で得られた末端に活性水素（アミノ基）を有する光学活性トリス−（２，３−エポキシプロピル）−イソシアヌレート誘導体を担持した担体に、更に光学活性トリス−（２，３−エポキシプロピル）−イソシアヌレートを反応させることによってシリカゲル上に、光学活性トリス−（２，３−エポキシプロピル）−イソシアヌレート誘導体を２層形成する。（第１世代型）
第５工程以降として、第３工程及び第４工程を繰り返し光学活性トリス−（２，３−エポキシプロピル）−イソシアヌレート層を重ねる工程である。
【００４９】
本願発明の光学分割剤としては、第２工程以降であれば全て光学分割剤に供する事ができる。すなわち担体表面に光学活性なトリス−（２，３−エポキシプロピル）−イソシアヌレート又はその誘導体からなる層を少なくとも一層、好ましくは２層以上、実用的には２〜２０層形成させたものである。
【００５０】
β型、α型又はその混合物であるトリス−（２，３−エポキシプロピル）−イソシアヌレートを使用した場合（第２法）を説明する。担体としてシリカゲルを例に挙げると、
第１’工程として、シリカゲル表面を反応性官能基（Ａ）を持った化合物として例えばシラン系のカップリング剤によって処理し、シリカゲル表面を化学修飾する。
【００５１】
第２’工程として、シリカゲル表面に化学修飾したシランカップリング剤中の反応性官能基（Ａ）とトリス−（２，３−エポキシプロピル）−イソシアヌレートを反応させることによって、担体表面にトリス−（２，３−エポキシプロピル）−イソシアヌレート誘導体で化学修飾する。（第０世代）
第３’工程として、この担体表面に化学修飾したトリス−（２，３−エポキシプロピル）−イソシアヌレート誘導体の未反応エポキシ基に対して、反応性官能基（Ａ）を持つ化合物（例えばアンモニア）を反応させる。
【００５２】
第４’工程として、第３’工程で得られた末端に活性水素（アミノ基）を有するトリス−（２，３−エポキシプロピル）−イソシアヌレート誘導体を担持した担体に、更にトリス−（２，３−エポキシプロピル）−イソシアヌレートを反応させることによってシリカゲル上に、トリス−（２，３−エポキシプロピル）−イソシアヌレート誘導体を２層形成する。（第１世代）
第５’工程以降として、第３’工程及び第４’工程を繰り返しトリス−（２，３−エポキシプロピル）−イソシアヌレート層を重ねる工程である。
【００５３】
本願発明の光学分割剤は、以下の最終工程で調製される。すなわち、第１’工程以降の担体表面に、トリス−（２，３−エポキシプロピル）−イソシアヌレートの層を少なくとも一層、好ましくは２層、実用的には２〜２０層形成した工程の後に、光学活性化合物（Ｂ）を反応させたものである。
【００５４】
上記の第１法、第２法によって得られる光学分割剤である光学活性トリス−（２，３−エポキシプロピル）−イソシアヌレート若しくはその誘導体、又はトリス−（２，３−エポキシプロピル）−イソシアヌレートの光学活性誘導体を担持した担体は、上記の工程によって光学分割における作用点が増加し、有効表面積を増加させることができ、効率の良い高速液体クロマトグラフィー用充填剤として供する事ができる。また、第１法、第２法両者において、アンモニア等の変わりに、一分子中に少なくとも一つの不斉炭素と２つ以上の反応性官能基（Ａ）とを持った光学活性化合物（Ｂ）を使用することでも光学分割の有効点が増加するので更に好ましい。
【００５５】
上記工程を用いた際のさらに好ましい形態としては、光学分割剤として供する時点において経時変化する可能性のある官能基を残さないことである。例えば、この様な官能基としては、トリス−（２，３−エポキシプロピル）−イソシアヌレートの未反応のエポキシ基が挙げられる。これはこの光学分割剤を使用した際に、ＨＰＬＣの溶離液として使用するアルコール等の溶媒などと反応することによって経時的に不斉認識能が変化することを防止するためである。
【００５６】
従って、未反応のエポキシ基はアンモニア等と反応させて水酸基とアミノ基に変換させる事が好ましい。
【００５７】
また、第１法に第２法を組み合わせる事により、即ち第１法の最終工程として光学活性化合物（Ｂ）を作用させることによって光学活性化合物中の不斉源とトリス−（２，３−エポキシプロピル）−イソシアヌレート中の不斉源との相乗効果によってさらに好適な光学分割剤とすることができる。
【００５８】
【実施例】
以下、合成例及び実施例を挙げてを具体的に説明する。
【００５９】
なお、各実施例における分析方法を以下に示した。
（１）有機分導入率（ＴＧ／ＤＴＡ  ２２０示差熱熱重量同時測定装置、セイコー電子工業（株）製）
サンプルを１０〜１９ｍｇ計り取り、昇温速度は毎分３０〜４０℃で８００℃迄昇温し、８００℃で４０分保持を行った。サンプルは２００℃に達した時点で完全に乾燥したものと見なした。
【００６０】
有機分導入率（％）＝（Ｗ８００／Ｗ２００）×１００  とした。
【００６１】
Ｗ２００：昇温時２００℃の時点の重量
Ｗ８００：８００℃４０分保持後の重量
（２）容量比（ｋ’）
＝（（体掌体の保持時間）−（デッドタイム））／（デッドタイム）
（３）分離係数（α）＝ｋ２’／ｋ１’
ｋ１’：第一ピークの容量比
ｋ２’：第二ピークの容量比
（４）高速液体クロマトグラフィーによる光学分割
ポンプ        ：ＰＵ−９８０（日本分光（株）製）
デガッサー    ：ＤＧ−９８０−５０（日本分光（株）製）
紫外可視検出器：ＵＶ−９７０（日本分光（株）製）
旋光度検出器  ：ＯＲ−９９０（日本分光（株）製）
流速：毎分０．５ｍｌ
合成例１
シリカゲルの表面処理剤による処理
予め減圧下で１８０℃で３時間乾燥したDevelosil 100-7（平均粒径７μｍ、平均細孔径１２０オングストローム、細孔表面積３５０ｍ２／ｇ）３１．１９ｇ、 ベンゼン３２０ｍｌ、ピリジン５ｍｌ及び３−アミノプロピルトリエトキシシラン９４ｍｌをフラスコに入れ、攪拌しながら８０〜９０℃で１８時間還流を行った。室温まで冷却後、反応液を５００ｍｌのメタノール中にあけて洗浄し、濾過した後にメタノール及びアセトンで洗浄を行った。これを乾燥し、表面に活性水素基であるアミノ基を導入したシリカゲル３３．５１ｇを得た。ここで得られたアミノ基導入シリカゲルの有機分導入率は８％であった。
【００６２】
合成例２
シリカゲル表面へのトリス−（２，３−エポキシプロピル）−イソシアヌレートの修飾
合成例１で得られたアミノ基導入シリカゲル２８．９３ｇ、ＴＥＰＩＣ−Ｓ（日産化学工業（株）製、トリス−（２，３−エポキシプロピル）−イソシアヌレートの高純度品）８．２１ｇ及びブチル酢酸３００ｍｌをフラスコ中で攪拌しながら１２０〜１４０℃で２１時間反応した。濾過してからアセトンで洗浄を行い乾燥し、トリス−（２，３−エポキシプロピル）−イソシアヌレート導入シリカゲル３３．３６ｇを得た。ここで得られたトリス−（２，３−エポキシプロピル）−イソシアヌレート導入シリカゲルの有機分導入率は２２％であった。
【００６３】
合成例３
シリカゲル表面へ修飾したトリス−（２，３−エポキシプロピル）−イソシアヌレートへのアンモニアの付加
合成例２で得られたトリス−（２，３−エポキシプロピル）−イソシアヌレート導入シリカゲル３２．９１ｇ、２８％アンモニア水溶液１５ｍｌ及び蒸留水２００ｍｌをフラスコ中で攪拌しながら４０℃で２４時間反応した。濾過してからアセトンで洗浄を行い乾燥し、末端アミノ基トリス−（２，３−エポキシプロピル）−イソシアヌレート導入シリカゲル３２．６８ｇを得た。ここで得られた末端アミノ基トリス−（２，３−エポキシプロピル）−イソシアヌレート導入シリカゲルの有機分導入率は２２％であった。
【００６４】
合成例４
光学活性化合物を担体に修飾した光学分割剤の調製
合成例３で得られた末端アミノ基トリス−（２，３−エポキシプロピル）−イソシアヌレート導入シリカゲル４．０８ｇを予めフラスコ中、減圧下、８０〜９０℃で２時間乾燥し、そのフラスコ中にピリジン８０ｍｌ、（Ｓ）-（−）-メチルベンジルイソシアナート０．８４ｇを加えて攪拌しながら８０〜９０℃で４時間反応した。４時間後（Ｓ）-（−）-メチルベンジルイソシアナート０．５０ｇを追加してさらに１３．５時間反応を行った。遠心分離で溶媒を取り除き、続いてアセトンで洗浄を行い乾燥し、光学分割剤（１）４．２３ｇを得た。ここで得られた光学分割剤（１）の有機分導入率は２７％であった。
【００６５】
合成例５
光学活性トリス−（２，３−エポキシプロピル）−イソシアヌレートの合成
攪拌装置、温度計、連続滴下装置、減圧下に水分量が１％以下のＲ−エピクロルヒドリンと水の共沸蒸気を濃縮し、Ｒ−エピクロルヒドリンだけを反応系に戻す装置のついた容量３００ｍｌのフラスコに、イソシアヌール酸１２．９ｇ（０．１モル）、Ｒ−エピクロルヒドリン１８５ｇ（２モル）、テトラエチルアンモニウムブロマイド０．０７ｇを加えて９０℃で１０時間攪拌した。次に反応系内を５０ｍｍＨｇの減圧にして反応容器内温度を４０〜５０℃に保ちながら５０ｗｔ％濃度の苛性ソーダ水溶液２８ｇ（０．３５モル）を約１時間かけて全量を滴下しながら反応した。この間、滴下した水および生成した水は、Ｒ−エピクロルヒドリンと共沸することによって系外に除去した。
【００６６】
反応終了後、反応容器内を室温まで冷却した後、１０％リン酸２水素ナトリウム水溶液を用いて洗浄する事により、過剰量使用した苛性ソーダを中和し、次いで水洗によって、食塩を除去し、減圧下（１０ｍｍＨｇ）１２０℃でＲ−エピクロルヒドリンを留去して２０．５ｇの（２Ｒ，２’Ｒ，２”Ｒ）−トリス−（２，３−エポキシプロピル）−イソシアヌレートを得た。さらに、得られた（２Ｒ，２’Ｒ，２”Ｒ）−トリス−（２，３−エポキシプロピル）−イソシアヌレート２０．５ｇを攪拌装置、温度計、還流用のコンデンサーのついた３００ｍｌのフラスコに２００ｍｌのメタノールと共に入れ、６０℃で攪拌しながら溶解し、その後室温で自然放冷して再結晶を行った。結晶を濾過し、メタノールで洗浄後、減圧下、１００℃で乾燥して１５．２ｇの（２Ｒ，２’Ｒ，２”Ｒ）−トリス−（２，３−エポキシプロピル）−イソシアヌレートを得た。ここで得られた（２Ｒ，２’Ｒ，２”Ｒ）−トリス−（２，３−エポキシプロピル）−イソシアヌレートは、光学的に純粋であり、純度９９％以上で、［α］Ｄ２０＝＋２０．７３゜（ｃ=０．５、Ｈ２Ｏ）、融点は１００．７〜１０４，９℃であった。
【００６７】
合成例６
シリカゲル表面への光学活性トリス−（２，３−エポキシプロピル）−イソシアヌレートの修飾
合成例１で得られたアミノ基導入シリカゲル７．２７ｇ、合成例５で得られた（２Ｒ，２’Ｒ，２”Ｒ）−トリス−（２，３−エポキシプロピル）−イソシアヌレート１．５１ｇ及びブチル酢酸９０ｍｌをフラスコ中で攪拌しながら８０〜９０℃で３６時間反応した。濾過してからアセトンで洗浄を行い乾燥し、光学活性トリス−（２，３−エポキシプロピル）−イソシアヌレート導入シリカゲル８．２９ｇを得た。ここで得られた光学活性トリス−（２，３−エポキシプロピル）−イソシアヌレート導入シリカゲルの有機分導入率は２０％であった。本化合物は本願発明の光学分割剤であるが、より好適な光学分割剤とするために続けて処理を行うこととした。
【００６８】
合成例７
シリカゲル表面へ修飾した光学活性トリス−（２，３−エポキシプロピル）−イソシアヌレートへのアンモニアの付加
合成例６で得られた光学活性トリス−（２，３−エポキシプロピル）−イソシアヌレート導入シリカゲル８．０８ｇ、２８％アンモニア水溶液３．６ｍｌ及び蒸留水５０ｍｌをフラスコ中で攪拌しながら４０℃で２４時間反応した。濾過してから蒸留水、アセトンで洗浄を行い乾燥し、末端アミノ基光学活性トリス−（２，３−エポキシプロピル）−イソシアヌレート導入シリカゲル７．８４ｇを得た。ここで得られた末端アミノ基光学活性トリス−（２，３−エポキシプロピル）−イソシアヌレート導入シリカゲルの有機分導入率は２０％であった。本化合物は本願発明の光学分割剤であるが、より好適な光学分割剤とするために続けて処理を行うこととした。
【００６９】
合成例８
シリカゲル表面への光学活性トリス−（２，３−エポキシプロピル）−イソシアヌレートの２層修飾
合成例７で得られた末端アミノ基光学活性トリス−（２，３−エポキシプロピル）−イソシアヌレート導入シリカゲル７．６６ｇ、合成例５で得られた（２Ｒ，２’Ｒ，２”Ｒ）−トリス−（２，３−エポキシプロピル）−イソシアヌレート１．１５ｇ及びブチル酢酸８０ｍｌをフラスコ中で攪拌しながら８０〜９０℃で３６時間反応した。濾過してからアセトンで洗浄を行い乾燥し、２層修飾（第２世代）光学活性トリス−（２，３−エポキシプロピル）−イソシアヌレート導入シリカゲル８．４４ｇを得た。ここで得られた（第２世代）光学活性トリス−（２，３−エポキシプロピル）−イソシアヌレート導入シリカゲルの有機分導入率は２７％であった。本化合物は本願発明の光学分割剤であるが、より好適な光学分割剤とするために続けて処理を行うこととした。
【００７０】
合成例９
シリカゲル表面へ修飾した（第２世代）光学活性トリス−（２，３−エポキシプロピル）−イソシアヌレートへのアンモニアの付加（光学活性なトリス−（２，３−エポキシプロピル）−イソシアヌレートを担体に修飾した光学分割剤（２）の調製）
合成例８で得られた（第２世代）光学活性トリス−（２，３−エポキシプロピル）−イソシアヌレート導入シリカゲル８．２４ｇ、２８％アンモニア水溶液１．８ｍｌ及び蒸留水５０ｍｌをフラスコ中で攪拌しながら４０℃で２４時間反応した。濾過してから蒸留水、アセトンで洗浄を行い乾燥し、末端アミノ基光学活性トリス−（２，３−エポキシプロピル）−イソシアヌレート導入シリカゲル８．２１ｇを得た。ここで得られた末端アミノ基光学活性トリス−（２，３−エポキシプロピル）−イソシアヌレート導入シリカゲル（光学分割剤（２））の有機分導入率は２６％であった。
【００７１】
参考合成例１
シリカゲル表面へのトリス−（２，３−エポキシプロピル）−イソシアヌレート誘導体を含有しない光学活性化合物の導入（比較分割剤の調製）
合成例１で得られたアミノ基導入シリカゲル３．９４ｇを予めフラスコ中、減圧下、８０〜９０℃で２時間乾燥し、そのフラスコ中にピリジン８０ｍｌ、（Ｓ）-（−）-メチルベンジルイソシアナート０．５２ｇを加えて攪拌しながら８０〜９０℃で４時間反応した。４時間後（Ｓ）-（−）-メチルベンジルイソシアナート０．２５ｇを追加してさらに１４時間反応を行い、１４時間後（Ｓ）-（−）-メチルベンジルイソシアナート０．３８ｇを追加してさらに３時間反応を行った。遠心分離で溶媒を取り除き、続いてアセトンで洗浄を行い乾燥し、比較分割剤３．８５ｇを得た。ここで得られた比較分割剤の有機分導入率は１５％であった。
【００７２】
実施例１
合成例４で得られた光学分割剤（１）を公知のスラリー充填法によってステンレススチール製カラム（内径４．６ｍｍ、長さ２５０ｍｍ）に充填し、溶離液をヘキサン／エタノール＝９５／５（Vol/Vol）の混合溶液として光学分割を行った。
【００７３】
２，２，２−トリフルオロ−１−（９−アントリル）エタノールを光学分割したところ、ｋ１’＝７．４４、α＝１．０４で光学分割でき、（−）体が先に溶出した。
【００７４】
実施例２
合成例９で得られた光学分割剤（２）を公知のスラリー充填法によってステンレススチール製カラム（内径４．６ｍｍ、長さ２５０ｍｍ）に充填し、溶離液をヘキサン／エタノール＝９５／５（Vol/Vol）の混合溶液として光学分割を行った。
【００７５】
トランス−１，２−シクロプロパンジカルボン酸ジアニリドを光学分割したところ、ｋ１’＝４．１３、α＝１．０７で光学分割でき、（−）体が先に溶出した。
【００７６】
実施例３
合成例９で得られた光学分割剤（２）を公知のスラリー充填法によってステンレススチール製カラム（内径４．６ｍｍ、長さ２５０ｍｍ）に充填し、溶離液をヘキサン／エタノール＝９５／５（Vol/Vol）の混合溶液として光学分割を行った。
【００７７】
トランス−１，２−シクロブタンジカルボン酸ジアニリドを光学分割したところ、ｋ１’＝３．４９、α＝１．０５で光学分割でき、（−）体が先に溶出した。
【００７８】
実施例４
合成例９で得られた光学分割剤（２）を公知のスラリー充填法によってステンレススチール製カラム（内径４．６ｍｍ、長さ２５０ｍｍ）に充填し、溶離液をヘキサン／エタノール＝９５／５（Vol/Vol）の混合溶液として光学分割を行った。
【００７９】
トランス−１，２−シクロヘキサンジカルボン酸ジアニリドを光学分割したところ、ｋ１’＝１．６７、α＝１．０４で光学分割でき、（＋）体が先に溶出した。
【００８０】
実施例５
合成例９で得られた光学分割剤（２）を公知のスラリー充填法によってステンレススチール製カラム（内径４．６ｍｍ、長さ２５０ｍｍ）に充填し、溶離液をヘキサン／エタノール＝９５／５（Vol/Vol）の混合溶液として光学分割を行った。
【００８１】
２，２’−ジベンズアミド−６，６’−ジメチルビフェニルを光学分割したところ、ｋ１’＝６．３７、α＝１．０４で光学分割でき、（−）体が先に溶出した。
【００８２】
比較例１
参考合成例１で得られた比較分割剤を公知のスラリー充填法によってステンレススチール製カラム（内径４．６ｍｍ、長さ２５０ｍｍ）に充填し、溶離液をヘキサン／エタノール＝９５／５（Vol/Vol）の混合溶液として光学分割を行った。
【００８３】
２，２，２−トリフルオロ−１−（９−アントリル）エタノールを光学分割したところｋ１’＝２．７３、α＝１．００で旋光度検出器も全く反応せず光学分割できなかった。
【００８４】
【発明の効果】
本願発明は、トリス−（２，３−エポキシプロピル）−イソシアヌレート自体が光学活性体である光学分割剤、又はトリス−（２，３−エポキシプロピル）−イソシアヌレートに光学活性化合物を反応させて得られるトリス−（２，３−エポキシプロピル）−イソシアヌレートの光学活性誘導体から成る光学分割剤である。或いは光学活性トリス−（２，３−エポキシプロピル）−イソシアヌレートに他の光学活性化合物を反応させた光学分割剤である。
【００８５】
さらに光学分割剤を担体に担持することで高速液体クロマトグラフィー用の充填剤として使用することができる。
【００８６】
これらは簡単な操作で製造する事ができるだけでなく担体の表面に光学活性成分を幾重にも重ね合わせた多層被覆を形成する事が可能であるので、従来の光学分割剤と比較して光学分割能が高い。また、光学活性成分の構造を選択する事により光学分割しようとする化合物に合った環境とすることで不斉認識能が向上し、広範な化合物に対して適応可能な光学分割剤とすることが可能である。